Brevet FR3043682A1 (20170519)
REVENDICATIONS1. Composition comprenant : - une matrice polymère comprenant une phase élastomère ayant une température de transition vitreuse inférieure ou égale à 20°C ; - des particules de matériau végétal dispersées dans ladite matrice polymère.\n<CLM>\1\tComposition selon la revendication 1, dans laquelle les particules de matériau végétal présentent une masse volumique inférieure ou égale à 500 kg/m3, de préférence inférieure ou égale à 200 kg/m3, de manière plus particulièrement préférée inférieure ou égale à 150 kg/m3, voire inférieure ou égale à 100 kg/m3.\n<CLM>\1\tComposition selon la revendication 1 ou 2, dans laquelle les particules de matériau végétal sont des particules de bois, et de préférence des particules de liège.\n<CLM>\1\tComposition selon l'une des revendications 1 à 3, dans laquelle : - la phase élastomère représente au moins 1 % en poids, de préférence au moins 5 % en poids, de manière plus particulièrement préférée au moins 10 % en poids et encore plus préférentiellement au moins 15 % en poids, par rapport au poids total de la composition ; et/ou - le rapport de la teneur pondérale en particules de matériau végétal sur la teneur pondérale en phase élastomère est inférieur ou égal à 1, de préférence inférieur ou égal à 0,9, et plus préférentiellement inférieur ou égal à 0,8.\n<CLM>\1\tComposition selon l'une des revendications 1 à 4, dans laquelle la matrice polymère comprend au moins un copolymère à blocs, 3043682 21 la phase élastomère étant constituée au moins partiellement par au moins un bloc du copolymère à blocs, et dans laquelle, de préférence, le copolymère à blocs est un copolymère à blocs acrylique. 5\n<CLM>\1\tComposition selon la revendication 5, comprenant : - de 30 à 99 % en poids de copolymère à blocs, de préférence de 40 à 95 % en poids, et de manière plus particulièrement préférée de 50 à 90 % en poids ; 10 - de 1 à 70 % en poids de particules de matériau végétal, de préférence de 5 à 60 % en poids, et de manière plus particulièrement préférée de 10 à 50 % en poids.\n<CLM>\1\tComposition selon l'une des revendications 5 à 6, dans laquelle 15 le copolymère à blocs comprend au moins un bloc A ayant une température de transition vitreuse supérieure ou égale à 50°C, de préférence supérieure ou égale à 80°C, et au moins un bloc B ayant une température de transition vitreuse inférieure ou égale à 20°C, qui constitue au moins partiellement la phase 20 élastomère.\n<CLM>\1\tComposition selon la revendication 7, dans laquelle le bloc B représente de 10 à 90 % de la masse totale du copolymère à blocs, de préférence de 20 à 80 % et de manière encore préférée 25 de 30 à 70 %.\n<CLM>\1\tComposition selon l'une des revendications 7 ou 8, dans laquelle le bloc A est un bloc homopolymère ou copolymère acrylique ou méthacrylique, ou un bloc polystyrène, ou un bloc copolymère 30 acrylique-styrène ou un bloc méthacrylique-styrène, de préférence un bloc polyméthacrylate de méthyle, polyméthacrylate de phényle, polyméthacrylate de benzyle ou polyméthacrylate d'isobornyle, et de manière davantage 3043682 22 préférée un bloc polyméthacrylate de méthyle, optionnellement modifié avec des comonomères acryliques ou méthacryliques.\n<CLM>\1\tComposition selon l'une des revendications 7 à 9, dans laquelle 5 le bloc B est un bloc homopolymère ou copolymère acrylique ou méthacrylique, de préférence un bloc polyacrylate de méthyle, polyacrylate d'éthyle, polyacrylate de butyle, polyacrylate d'éthylhexyle, polyméthacrylate de butyle, et de manière davantage préférée un bloc polyacrylate de butyle. 10\n<CLM>\1\tComposition selon l'une des revendications 5 à 10, dans laquelle le copolymère à blocs est choisi parmi les copolymères triblocs suivants : - polyméthacrylate de méthyle / polyacrylate de butyle / 15 polyméthacrylate de méthyle, - copolymère de méthacrylate de méthyle et d'acide méthacrylique / polyacrylate de butyle / copolymère de méthacrylate de méthyle et d'acide méthacrylique, - polyméthacrylate de méthyle / copolymère d'acrylate de 20 butyle et de styrène / polyméthacrylate de méthyle, et - copolymère de méthacrylate de méthyle et d'acide méthacrylique / copolymère d'acrylate de butyle et de styrène / copolymère de méthacrylate de méthyle et d'acide méthacrylique ; 25 ou dans laquelle le copolymère à blocs est choisi parmi les copolymères diblocs suivants : - polyméthacrylate de méthyle / polyacrylate de butyle, - copolymère de méthacrylate de méthyle et d'acide méthacrylique / polyacrylate de butyle, 30 - polymère de méthacrylate de méthyle / copolymère d'acrylate de butyle et de styrène, et 3043682 23 - copolymère de méthacrylate de méthyle et d'acide méthacrylique / copolymère d'acrylate de butyle et de styrène. Composition selon l'une des revendications 1 à 12, comprenant en outre un polymère thermoplastique. Composition selon la revendication 12, dans laquelle ledit polymère thermoplastique est un polymère fluoré, de préférence du polyfluorure de vinylidène. Composition selon la revendication 12, dans laquelle, lorsque le bloc A est styrénique, ledit polymère thermoplastique est un polyphénylène oxyde. Composition selon l'une des revendications 1 à 14, expansée au moyen d'un agent d'expansion chimique et / ou d'un gaz d'expansion. Procédé de préparation d'une composition selon l'une des revendications 1 à 15, comprenant les étapes suivantes: - fournir la matrice polymère, des particules de matériau végétal et optionnellement un ou plusieurs additifs; - mélanger à chaud la matrice polymère à l'état ramolli avec 25 les particules de matériau végétal et éventuellement avec un ou plusieurs additifs.\n<CLM>\1\tArticle comprenant la composition selon l'une des revendications 1 à 15, de préférence choisi parmi les plaques et notamment les 30 plaques d'isolation, les films, les profilés, les coques, les pièces d'appareils électroménagers, les lunettes et les semelles.\n<CLM>\1\t13. 10\n<CLM>\1\t15\n<CLM>\1\t20 16.